(57)【要約】【課題】２−ヒドロキシ−４−メチルチオブタンアミドを加水分解して２−ヒドロキシ−４−メチルチオブタン酸にする際に使用する装置材料として、複雑な構造の装置でも作製し易く、衝撃にも強い耐食性材料を提供すること。【解決手段】２−ヒドロキシ−４−メチルチオブタンニトリルを硫酸の存在下に水和反応を行い、次いで水を添加して９０〜１３０℃で加水分解反応を行い２−ヒドロキシ−４−メチルチオブタン酸を製造する方法において、２−ヒドロキシ−４−メチルチオブタン酸への加水分解反応を行う装置材料として、Ｃｒ元素が１６．０〜２２．０重量％、Ｍｏ元素が１６．０〜２２．０重量％、Ｔａ元素が１．０〜２．５重量％、Ｎｉ元素が残部である合金、Ｍｏ元素が２６．０〜３２．０重量％、Ｎｉ元素が残部である合金、またはＰｄ元素が０．１２〜０．２５重量％、Ｔｉ元素が残部である合金を用いることを特徴とする。【選択図】なし【特許請求の範囲】
【請求項１】
２−ヒドロキシ−４−メチルチオブタンニトリルを硫酸の存在下に４０〜７０℃で水和反応を行い２−ヒドロキシ−４−メチルチオブタンアミドとし、次いで水を添加して９０〜１３０℃で加水分解反応を行い２−ヒドロキシ−４−メチルチオブタン酸を製造する方法において、２−ヒドロキシ−４−メチルチオブタン酸への加水分解反応を行う装置材料として、Ｃｒ元素が１６．０〜２２．０重量％、Ｍｏ元素が１６．０〜２２．０重量％、Ｔａ元素が１．０〜２．５重量％、Ｎｉ元素が残部である合金、Ｍｏ元素が２６．０〜３２．０重量％、Ｎｉ元素が残部である合金、またはＰｄ元素が０．１２〜０．２５重量％、Ｔｉ元素が残部である合金を用いることを特徴とする２−ヒドロキシ−４−メチルチオブタン酸の製造方法。
【請求項２】
Ｃｒ元素が１６．０〜２２．０重量％、Ｍｏ元素が１６．０〜２２．０重量％、Ｔａ元素が１．０〜２．５重量％、Ｎｉ元素が残部である合金がＭＡＴ２１であることを特徴とする請求項１記載の２−ヒドロキシ−４−メチルチオブタン酸の製造方法。
【請求項３】
Ｍｏ元素が２６．０〜３２．０重量％、Ｎｉ元素が残部である合金がハステロイＢ−２であることを特徴とする請求項１記載の２−ヒドロキシ−４−メチルチオブタン酸の製造方法。
【発明の詳細な説明】
【技術分野】
【０００１】
本発明は、２−ヒドロキシ−４−メチルチオブタンニトリルから２−ヒドロキシ−４−メチルチオブタンアミドを経て２−ヒドロキシ−４−メチルチオブタン酸を製造する方法に関する。詳しくは２−ヒドロキシ−４−メチルチオブタンアミドを加水分解して２−ヒドロキシ−４−メチルチオブタン酸にする際に使用する装置材料に関する。
【背景技術】
【０００２】
飼料添加物などとして有用である２−ヒドロキシ−４−メチルチオブタン酸は、硫酸の存在下、２−ヒドロキシ−４−メチルチオブタンニトリルを水和反応によって２−ヒドロキシ−４−メチルチオブタンアミドとし、次いで加水分解反応によって２−ヒドロキシ−４−メチルチオブタン酸とする方法が知られている（例えば、特許文献１参照）。
【０００３】
これらの反応で使用する装置材料として、通常のＳＵＳ３０４、ＳＵＳ３１６などの使用は硫酸濃度、温度の条件から困難であり、グラスライニング製、樹脂ライニング製の装置が使用される。
しかしながら、これらのグラスライニング製、樹脂ライニング製の装置は複雑な構造のものは作製し難く、衝撃に弱いなどの問題を有している。
従って、複雑な構造の装置でも作製し易く、衝撃にも強い耐食性材料が望まれている。
【先行技術文献】
【特許文献】
【０００４】
【特許文献１】特開２００７−２３８５５５号公報
【発明の概要】
【発明が解決しようとする課題】
【０００５】
本発明の目的は、２−ヒドロキシ−４−メチルチオブタンニトリルから２−ヒドロキシ−４−メチルチオブタンアミドを経て２−ヒドロキシ−４−メチルチオブタン酸を製造する方法において、２−ヒドロキシ−４−メチルチオブタンアミドを加水分解して２−ヒドロキシ−４−メチルチオブタン酸にする際に使用する装置材料として、複雑な構造の装置でも作製し易く、衝撃にも強い耐食性材料を提供することにある。
【課題を解決するための手段】
【０００６】
本発明は、２−ヒドロキシ−４−メチルチオブタンニトリルを硫酸の存在下に４０〜７０℃で水和反応を行い２−ヒドロキシ−４−メチルチオブタンアミドとし、次いで水を添加して９０〜１３０℃で加水分解反応を行い２−ヒドロキシ−４−メチルチオブタン酸を製造する方法において、２−ヒドロキシ−４−メチルチオブタン酸への加水分解反応を行う装置材料として、Ｃｒ元素が１６．０〜２２．０重量％、Ｍｏ元素が１６．０〜２２．０重量％、Ｔａ元素が１．０〜２．５重量％、Ｎｉ元素が残部である合金、Ｍｏ元素が２６．０〜３２．０重量％、Ｎｉ元素が残部である合金、またはＰｄ元素が０．１２〜０．２５重量％、Ｔｉ元素が残部である合金を用いることを特徴とする２−ヒドロキシ−４−メチルチオブタン酸の製造方法である。
【発明の効果】
【０００７】
本発明によって、２−ヒドロキシ−４−メチルチオブタンニトリルから２−ヒドロキシ−４−メチルチオブタンアミドを経て２−ヒドロキシ−４−メチルチオブタン酸を製造する方法において、２−ヒドロキシ−４−メチルチオブタンアミドを加水分解して２−ヒドロキシ−４−メチルチオブタン酸にする際に使用する装置材料として、複雑な構造の装置でも作製し易く、衝撃にも強い耐食性材料を提供でき、腐食や損傷を起こすことなく安定して２−ヒドロキシ−４−メチルチオブタン酸を製造することができる。
【発明を実施するための形態】
【０００８】
２−ヒドロキシ−４−メチルチオブタン酸（以下、ＨＭＴＢＡと省略することがある。）は、２−ヒドロキシ−４−メチルチオブタンニトリル（以下、ＨＭＴＢＮと省略することがある。）を硫酸の存在下に約４０〜７０℃で水和反応を行い２−ヒドロキシ−４−メチルチオブタンアミド（以下、ＨＭＴＢＡＡと省略することがある。）とし、次いで水を添加して約９０〜１３０℃で加水分解反応を行って製造する。
ＨＭＴＢＮは、例えば、アクロレインとメチルメルカプタンとを反応させて、３−メチルチオプロピオンアルデヒドを得て、これとシアン化水素とを反応させることによって、工業的に製造される。
【０００９】
通常、水和槽にＨＭＴＢＮ、水および硫酸を供給して、ＨＭＴＢＮを水和反応させることにより、ＨＭＴＢＡＡを生成させる。
水和槽では、ＨＭＴＢＮ１００重量部に対して、水が約２０〜７０重量部、好ましくは約２５〜５０重量部を、硫酸が上記ＨＭＴＢＮ１モルに対して、硫酸全量として、約０．５〜１モル、好ましくは約０．６〜０．８モルを供給する。
【００１０】
なお、水和槽では、水は、予めＨＭＴＢＮおよび／または硫酸と混合された状態で、すなわち、ＨＭＴＢＮ水溶液および／または硫酸水溶液として、水和槽に供給することができる。好ましくは、硫酸水溶液として水和槽に供給する。
水和反応は、約４０〜７０℃、約１〜３時間の範囲で実施し、反応後、熟成する。
なお、反応液にはＨＭＴＢＡＡの一部が加水分解されてＨＭＴＢＡが生成している。
【００１１】
次いで、加水分解槽に、水和槽において得られた主にＨＭＴＢＡＡを含む反応液を供給し、その反応液に水を加えることによって、ＨＭＴＢＡＡを加水分解して、ＨＭＴＢＡを生成させる。
水は、上記反応液中の硫酸水溶液１００重量部に対して、約１００〜２００重量部を供給する。
加水分解槽では、ＨＭＴＢＡＡが、水および硫酸と加水分解反応をして、ＨＭＴＢＡが生成するとともに、重硫酸アンモニウム（ＮＨ４ＨＳＯ４）および硫酸アンモニウム（（ＮＨ４）２ＳＯ４）が副生する。加水分解反応は、水を仕込んだ後、昇温して、約９０〜１３０℃、約２〜６時間の範囲で実施する。
【００１２】
加水分解を行う装置とは、加水分解槽、これに接続され水和反応マスが接する配管、熱交換器などを言う。
本発明において、ＨＭＴＢＡＡからＨＭＴＢＡへの加水分解反応を行う装置材料として、Ｃｒ元素が１６．０〜２２．０重量％、Ｍｏ元素が１６．０〜２２．０重量％、Ｔａ元素が１．０〜２．５重量％、Ｎｉ元素が残部である合金、Ｍｏ元素が２６．０〜３２．０重量％、Ｎｉ元素が残部である合金、またはＰｄ元素が０．１２〜０．２５重量％、Ｔｉ元素が残部である合金を用いる。該装置材料は、その製造工程で不可避的に含有される微量不純物を含んでもよい。
Ｃｒ元素が１６．０〜２２．０重量％、Ｍｏ元素が１６．０〜２２．０重量％、Ｔａ元素が１．０〜２．５重量％、Ｎｉ元素が残部である市販の合金としては、ＭＡＴ２１（登録商標）（Ｃｒ：１９重量％、Ｍｏ：１９重量％、Ｔａ：１．８重量％、Ｎｉ：残部）などが挙げられる。またＭｏ元素が２６．０〜３２．０重量％、Ｎｉ元素が残部である市販の合金としては、ハステロイ（登録商標）Ｂ−２（Ｍｏ：２８重量％、Ｎｉ：残部）などが挙げられる。
なお、ＨＭＴＢＮからＨＭＴＢＡＡへの水和反応を行う装置材料として、上記のＭＡＴ２１、ハステロイＢ−２などを用いることができる。
【００１３】
加水分解槽において得られたＨＭＴＢＡを含む反応液は、通常、蒸留して反応液中の低沸点成分を除去する。
蒸留は、約８０〜１２０℃、約５０〜１５０ｋＰａで行い、副生したジメチルスルフィド、ジメチルジスルフィド、蟻酸などの低沸点成分を除去する。この際、必要に応じて、反応液に対して約１〜４重量％の割合で、留出液として留去する。
なお、低沸点成分の除去は、後述する中和後、相分離後などで実施しても良い。
【００１４】
次いで低沸点成分を除去したＨＭＴＢＡを含む反応液に、アルカリを加えて中和し、ＨＭＴＢＡを含む有機相と、水および無機塩（重硫酸アンモニウムおよび硫酸アンモニウムを含む。）を含む水相に相分離する。中和と相分離は、例えば、攪拌槽と相分離槽とを１組としたミキサーセトラー型液−液抽出器などを用いて行う。
【００１５】
アルカリとしては、例えば、水酸化ナトリウム、炭酸水素ナトリウム、炭酸ナトリウムなどが水溶液として用いる。アルカリは、上記反応液中の重硫酸アンモニウム１モルに対して、約０．５〜１．２モル、好ましくは、約０．６〜０．８モルを供給する。また、アルカリの添加割合は、アルカリが添加された反応液の水素イオン濃度（ｐＨ）によって管理することもできる。
中和反応は、約１５〜１２０℃、好ましくは、約３０〜１１０℃で、約０．１〜３時間、好ましくは、約０．１〜２時間の範囲で実施する。
【００１６】
中和後、相分離槽において静置し、上層が有機相、下層が水相となるように相分離（分液）する。分離時の温度は、約３０〜１１０℃の範囲である。
【００１７】
水相から分離した有機相は、ＨＭＴＢＡが約４０〜６０重量％、水が約２０〜３０重量％、無機塩が約１０〜３０重量％の割合で含まれている。
この有機相を濃縮して残存する水を除去する。濃縮は、例えば、濃縮槽において温度約６０〜１５０℃、圧力約１〜２０ｋＰａの条件で行う。有機相中の水が、約５重量％以下、好ましくは、約２重量％以下、さらに好ましくは、約１重量％以下になるように濃縮する。このように濃縮すれば、後述する製品中の硫酸イオン濃度の低減、製品の動粘度の低減を図ることができる。
有機相は、この濃縮によって、無機塩が析出して、スラリーとなる。
【００１８】
また、濃縮槽内での上記有機相の滞留時間を約０．５時間以上とすることによって、ＨＭＴＢＡをオリゴマー（主として２量体であり、少量の３量体および４量体を含む。）に変換することができる。これによって、有機相における無機塩の溶解度を下げて、有機相中の無機塩の濃度を下げることができる。好ましくは、ＨＭＴＢＡのモノマー／オリゴマーの重量比が、２〜４程度になるように、温度、圧力および滞留時間を設定する。また、このような濃縮によって、有機相内で析出される無機塩の粒径が大きくなることから、後述する固液分離する際に、固液分離の効率が上昇し、無機塩の除去が容易になる。
【００１９】
次いで得られる有機相スラリーを、熱交換器などを用いて約６０〜１２０℃に冷却した後、固液分離し、有機相を含む液体成分と、析出する無機塩を含む固体成分（残渣）とに分離する。
固液分離は、通常、デカンタ型遠心分離機などの固液分離器を用いて行う。
分離した液体成分は、主にＨＭＴＢＡ（濃縮時に生成するオリゴマーを含む。）からなり、必要により水分を添加して、ＨＭＴＢＡが約８８〜９０重量％、水分が約１０〜１２．５重量％、その他微量の成分を含む、ＨＭＴＢＡの製品として調製される。
【００２０】
なお、分離した固体成分には、ＨＭＴＢＡが約２０〜６０重量％含まれているので、通常、固体成分に水を加えて無機塩を溶解し、無機塩を含む水相と有機相とに相分離し、有機相を前述の中和、相分離して得られる有機相に混合して回収する。
【実施例】
【００２１】
２−ヒドロキシ−４−メチルチオブタンアミドから２−ヒドロキシ−４−メチルチオブタン酸への加水分解反応マスについて下記の金属材料の腐食試験を行った。
ガラス製オートクレーブに加水分解反応マス（ＨＭＴＢＡ：４１重量％、水：３５重量％、ＮＨ４ＨＳＯ４：１３重量％、（ＮＨ４）２ＳＯ４：１１重量％、油相と水相の混合組成）および 下記の金属材料の試験片（長さ２５ｍｍ×幅２０ｍｍ×厚さ２ｍｍの平板）を入れ、気相部を窒素雰囲気とし、１１０℃に加熱し、２０時間保持した。その後、試験片を取り出し、洗浄、乾燥後、減量を測定し、腐食度を求めた。結果を表１に示す。
【００２２】
（試験片）
ＭＡＴ２１（Ｃｒ：１８．４重量％、Ｍｏ：１８．５重量％、Ｔａ：１．９重量％、Ｎｉ：残部）
ハステロイＢ−２（Ｍｏ：２７．７重量％、Ｎｉ：残部）
Ｔｉ-Ｐｄ（Ｐｄ：０．１７重量％、Ｔｉ：残部）
【００２３】
【表１】
2010111664.tif 000002
【００２４】
ＭＡＴ２１、ハステロイＢ−２、およびはＴｉ-Ｐｄは加水分解反応マスで腐食は認められない。これらの合金で複雑な構造の装置も容易に作製でき、腐食や損傷を起こすことなく安定して２−ヒドロキシ−４−メチルチオブタン酸の製造が可能である。